СУПЕРСПЛАВ НА ОСНОВЕ НИКЕЛЯ, МЕХАНИЧЕСКИЙ КОМПОНЕНТ, ИЗГОТОВЛЕННЫЙ ИЗ УКАЗАННОГО СУПЕРСПЛАВА, ЭЛЕМЕНТ ТУРБОМАШИНЫ, КОТОРЫЙ ВКЛЮЧАЕТ УКАЗАННЫЙ КОМПОНЕНТ, И СООТВЕТСТВУЮЩИЕ СПОСОБЫ

1. Суперсплав на основе никеля, особенно пригодный для изготовления механических компонентов турбомашин, отличающийся тем, что он включает по меньшей мере следующие элементы в количествах, выраженных в массовых процентах: хром - от 3% до 7%; вольфрам - от 3% до 15%; тантал - от 4% до 6%; алюминий - от 4% до 8%; углерод - менее 0,8%, при этом остальное составляет никель плюс примеси.
2. Суперсплав по п.1, отличающийся тем, что он включает оксид иттрия в следующем процентном содержании по объему: от 0% до 15%; предпочтительно от 0% до 7%; более предпочтительно от 0% до 6%.
3. Суперсплав по п.1 или 2, отличающийся тем, что он включает рений в следующем процентном содержании по массе: от 0% до 10%; предпочтительно от 3% до 7%; более предпочтительно от 4% до 6%.
4. Суперсплав по п.3, отличающийся тем, что процентное содержание по массе указанного вольфрама составляет от 4% до 6% или от 9% до 11% в зависимости от количества указанного рения.
5. Суперсплав по п.1, отличающийся тем, что он включает следующие процентные содержания по массе указанных элементов: хром - от 4% до 6%; тантал - от 4,5% до 5,5%; алюминий - от 5% до 7%; углерод - менее 0,1%.
6. Способ изготовления суперсплава на основе никеля, отличающийся тем, что он включает стадию смешивания следующих компонентов в процентном содержании по массе: хрома - от 3% до 7%; вольфрама - от 3% до 15%; тантала - от 4% до 6%; алюминия - от 4% до 8%; углерода - менее 0,1%, при этом остальное составляет никель плюс примеси.
7. Способ по п.6, отличающийся тем, что он включает дополнительные стадии смешивания по меньшей мере одного из следующих элементов:
оксида иттрия - в процентном содержании по объему от 0% до 15%; предпочтительно от 0% до 7%; более предпочтительно от 0% до 6%;
рения - в процентном содержании по массе от 0% до 10%; предпочтительно от 3% до 7%; более предпочтительно от 4% до 6%;
вольфрама - в процентном содержании по массе от 4% до 6% или от 9% до 11% в зависимости от количества указанного рения.
8. Механический компонент турбомашины, изготовленный из суперсплава на основе никеля по любому из пп.1-5 и/или изготовленный способом по п.6 или 7.
9. Турбомашина, отличающаяся тем, что она включает по меньшей мере один механический компонент по п.8.
10. Способ усовершенствования технологических характеристик газовой турбины, отличающийся тем, что он включает стадию замены одной или более деталей статора, чувствительных к воздействию высоких температур, вставками, изготовленными из суперсплава на основе никеля по любому из пп.1-5.